(57)【要約】【課題】低コストで提供することができ、良好なヒートショック耐性を有し、かつ可視情報を良好に印字できる、ＩＣカードを提供する。【解決手段】本発明のＩＣカードは、インレット基材とインレット基材上のアンテナ及びＩＣチップを具備しているインレット、ＩＣチップを包囲するように存在している開口を有しているスペーサー、並びにインレット及びスペーサーを挟持している一対のコア基材を具備しているＩＣカードであって、ＩＣチップが異方性導電ペーストを介してアンテナ端子と接合されており、それによってアンテナと電気的に接続されており、ＩＣチップの、大きさが１．５ｍｍ角以下であり、開口とＩＣチップとの間の最小間隔が０．２５ｍｍ以上であり、かつ開口とＩＣチップとの間の最大間隔が１．５０ｍｍ以下であり、ＩＣチップが、封止材によって包囲されておらず、かつＩＣチップとコア基材との間に、補強板が存在していない、ＩＣカードである。【選択図】図１
2018041239.tif 000002
【特許請求の範囲】
【請求項１】
インレット基材、前記インレット基材上のアンテナ、及びＩＣチップを具備している、インレット、
前記ＩＣチップを包囲するように存在している開口を有している、スペーサー、
並びに
前記インレット及び前記スペーサーを挟持している、一対のコア基材、
を具備しているＩＣカードであって、
前記ＩＣチップが、異方性導電ペーストを介してアンテナ端子と接合されており、それによって前記アンテナと電気的に接続されており、
前記ＩＣチップの、面方向の大きさが、１．５ｍｍ角以下であり、
前記開口と前記ＩＣチップとの間の空間の面方向の最小間隔が、０．２５ｍｍ以上であり、かつ
前記開口と前記ＩＣチップとの間の空間の面方向の最大間隔が、１．５０ｍｍ以下であり、
前記ＩＣチップが、封止材によって包囲されておらず、かつ
前記ＩＣチップと前記コア基材との間に、補強板が存在していない、
ＩＣカード。
【請求項２】
面方向の大きさが、８５．４７〜８５．７２ｍｍ×５３．９２〜５４．０３ｍｍである、請求項１に記載のＩＣカード。
【請求項３】
前記コア基材の外側に、可逆性感熱記録層を更に具備している、請求項１又は２に記載のＩＣカード。
【発明の詳細な説明】
【技術分野】
【０００１】
本発明は、ＩＣカードに関する。
【背景技術】
【０００２】
近年、ＩＣカード、特に非接触ＩＣカードは、搭乗システムやセキュリティシステム等に多く使用されている。非接触ＩＣカードは、電磁誘導の原理により外部からの磁力と信号で電力を非接触で得るため、カード内部にアンテナが形成されているインレットを有している。受送信する信号を処理し記憶するＩＣチップは、ＡＣＰ（異方性導電ペースト）やＡＣＦ（異方性導電フィルム）等を介して、アンテナと電気的に接続されている。
【０００３】
このような非接触ＩＣカードにおいては、ＩＣチップに加わる外力、特に曲げ応力からＩＣチップを保護するため、ＩＣチップの側面をエポキシ等の封止樹脂で封止し、上面からステンレス板等の補強板を配置して強度を確保することが行われている。
【０００４】
しかしながら、ＩＣチップを保護するための補強板及び封止樹脂の存在に起因して、ＩＣカードの表面に凹凸が生じる問題が生じていた。この問題は、特にＩＣカードに可逆的感熱記録層を積層させて、可視情報の印字及び消去を繰り返して行う場合に、印字性に悪影響を及ぼすことがある。この凹凸の問題を解消するため、種々の手段が提案されている。
【０００５】
特許文献１では、ＩＣチップのチップ本体側を囲繞する抜け穴を設けた樹脂層がアンテナモジュール上に導入されており、チップ本体上に接着剤層を介して補強板が接着されている、可逆性感熱記録層付きのＩＣカードが開示されている。特許文献１においては、樹脂層、チップ本体、接着剤層、及び補強板のそれぞれの厚さを調節することにより、ＩＣカードの凹凸を解消するとしている。
【０００６】
特許文献２では、アンテナが形成されたインレット基材と、アンテナに実装されるＩＣチップと、ＩＣチップを封止する封止樹脂層と、インレット基材を介してＩＣチップを挟持する一対の補強板とを備えたＩＣモジュールが、プラスチックシートで挟み込まれてなる、ＩＣカードが開示されている。特許文献２においては、補強板とインレット基材との間に、ＩＣチップの周囲を囲むスペーサーが配置されているとしている。
【０００７】
特許文献３では、アンテナを有する絶縁基板と、絶縁基板の上に実装されたＩＣチップと、ＩＣチップを封止する封止層とからなるＩＣモジュールを、一対の外装シートで挟み込んでなるＩＣカードが開示されている。特許文献３では、この封止層は、エポキシ樹脂中に所与のフィラーを含有した封止剤で形成されているとしている。
【０００８】
特許文献４では、ＩＣチップを装着したインレットを、接着シートとスペーサシートを介して表裏の印刷シート間に挟持し、熱圧プレスして一体の基体にされている、非接触ＩＣカードが開示されている。特許文献４では、インレットの両側に積層する接着シートとスペーサー、及び印刷シートのそれぞれの厚みを同一にし、かつ両面の接着シートとスペーサーにはＩＣチップの厚みを吸収する貫通孔が形成されているとしている。
【先行技術文献】
【特許文献】
【０００９】
【特許文献１】特開２００７−０５８８１７号公報
【特許文献２】特開２００４−３２６３５１号公報
【特許文献３】特開２００４−１９２５６８号公報
【特許文献４】特開２００３−３４６１１２号公報
【発明の概要】
【発明が解決しようとする課題】
【００１０】
特許文献１〜４に記載のＩＣカードは、補強板及び封止樹脂の存在に起因する凹凸の問題を解消して、その結果、可視情報を良好に印字できるようにしたものであるが、このようなＩＣカードを製造するためには、別途の材料や設備等を要することとなるので、ＩＣカードのコストアップをもたらすことが考えられる。
【００１１】
また、ＩＣカードがヒートショック耐性を有すること、より具体的にはＩＣカードが反復的な急冷及び急加熱に耐えられることが望ましい。
【００１２】
そこで、低コストで提供することができ、良好なヒートショック耐性を有し、かつ可視情報を良好に印字できるＩＣカードを提供する必要性が存在する。
【課題を解決するための手段】
【００１３】
本発明者らは、鋭意検討したところ、以下の手段により上記課題を解決できることを見出して、本発明を完成させた。すなわち、本発明は、下記のとおりである：
〈１〉  インレット基材、上記インレット基材上のアンテナ、及び異方性導電ペーストを介して上記アンテナと電気的に接続されているＩＣチップを具備している、インレット、
上記ＩＣチップを包囲するように存在している開口を有している、スペーサー、
並びに
上記インレット及び上記スペーサーを挟持している、一対のコア基材、
を具備しているＩＣカードであって、
上記ＩＣチップが、異方性導電ペーストを介してアンテナ端子と接合されており、それによって上記アンテナと電気的に接続されており、
上記ＩＣチップの、面方向の大きさが、１．５ｍｍ角以下であり、
上記開口と上記ＩＣチップとの間の空間の面方向の最小間隔が、０．２５ｍｍ以上であり、かつ
上記開口と上記ＩＣチップとの間の空間の面方向の最大間隔が、１．５０ｍｍ以下であり、
上記ＩＣチップが、封止材によって包囲されておらず、かつ
上記ＩＣチップと上記コア基材との間に、補強板が存在していない、
ＩＣカード。
〈２〉  面方向の大きさが、８５．４７〜８５．７２ｍｍ×５３．９２〜５４．０３ｍｍである、上記〈１〉項に記載のＩＣカード。
〈３〉  上記コア基材の外側に、可逆性感熱記録層を更に具備している、上記〈１〉又は〈２〉項に記載のＩＣカード。
【発明の効果】
【００１４】
本発明によれば、低コストで提供することができ、良好なヒートショック耐性を有し、かつ可視情報を良好に印字できるＩＣカードを提供することができる。
【図面の簡単な説明】
【００１５】
【図１】図１は、本発明のＩＣカードの層構成を示す図である。
【発明を実施するための形態】
【００１６】
《ＩＣカード》
図１（ａ）及び（ｂ）に示すように、本発明のＩＣカードは、インレット（１０）、スペーサー（３２、３４）、及び一対のコアシート（２２、２４）を具備している。また、本発明のＩＣカードは、コア基材の外側に随意の可逆性感熱記録層（４０）を有していてもよい。
【００１７】
インレット（１０）は、インレット基材（１２）、インレット基材（１２）上のアンテナ（１４）、及び、ＩＣチップ（１８）を具備している。このＩＣチップは、異方性導電ペースト（１６）を介してアンテナ端子（１４ａ）と接合されており、それによってアンテナ（１４）と電気的に接続されている。
【００１８】
スペーサー（３２）は、ＩＣチップを包囲するように存在している開口（３２ａ）を有している。また、インレット基材を包囲するように存在している開口を有する他のスペーサー（３４）が更に存在していてもよい。
【００１９】
コアシート（２２、２４）は、インレットを及びスペーサーを挟持している、一対のコアシートである。これらのコアシート（２２、２４）は、それぞれ複数の層（２２ａ、２２ｂ、２４ａ、２４ｂ）を有していてもよい。また、これらのコアシート（２２、２４）は、厚さが互いに異なっていてもよい。
【００２０】
本明細書の以下の記載における「面方向」とは、ＩＣカードの厚さ方向に直交する方向について言及するものである。
【００２１】
ＩＣチップの、面方向の大きさは、１．５ｍｍ角以下である。この大きさは、１．３ｍｍ角以下、又は１．１ｍｍ角以下であることができ、又は０．７ｍｍ角以上、０．８ｍｍ角以上、又は０．９ｍｍ角以上であることができる。
【００２２】
理論に拘束されることを望まないが、ＩＣチップの面方向の大きさを上記の範囲内とすることにより、ＩＣカードを折り曲げる力が働いた際にＩＣチップに負荷がかかる領域を狭くし、それによって補強板及び封止樹脂を設けることなくＩＣチップに曲げ耐性を付与することができると考えられる。
【００２３】
上記の大きさのＩＣチップは、アンテナとの電気的な接続を容易にする観点から、ＡＣＰを介して接続することが好ましい。しかしながら、本発明者らは、上記の大きさのＩＣチップ及びＡＣＰを用いた場合、ＩＣカードのヒートショック耐性が良好でないこと、より具体的にはＩＣカードを反復的に急冷及び急加熱した際のＩＣチップの破損及び／又はＡＣＰで接続されている領域の破損という不具合を生じることを見出した。
【００２４】
これに関して、本発明者らは、ＩＣカードを反復的に急冷及び急加熱した際に、コア基材を構成する樹脂が膨張及び収縮し、それによって、ＩＣチップ及び／又は異方性導電ペーストで接続されている領域が圧迫されることに起因して上記の不具合が生じることを見出した。そして、本発明者らは、鋭意検討したところ、スペーサーの開口とＩＣチップとの間に空間を設け、更に空間の大きさを特定の範囲とすることにより、ＩＣカードが良好なヒートショック耐性を有することができることを見出した。
【００２５】
より具体的には、開口とＩＣチップとの間の空間の面方向の最小間隔は、０．２５ｍｍ以上である。この最小間隔は、０．２８ｍｍ以上、０．３０ｍｍ以上、又は０．３５ｍｍ以上であることができる。この最小間隔が、上記の範囲内であることにより、ＩＣカードが良好なヒートショック耐性を有することができる。
【００２６】
開口とＩＣチップとの間の空間の面方向の最大間隔は、１．５ｍｍ以下である。この最大間隔は、１．４０ｍｍ以下、１．３０ｍｍ以下、又は１．２０ｍｍ以下であることができる。開口とＩＣチップとの間の面方向の最大間隔が、上記の範囲内であることにより、開口とＩＣチップとの間に形成される空間の存在に伴うＩＣカードの凹凸を緩和させることができ、それによって可視情報、例えば可逆性感熱記録層を用いて印字した可視情報のかすれ等の発生を防止できる。
【００２７】
ＩＣカードの面の大きさは、ＩＳＯ／ＩＥＣ７８１０：２００３  ＩＤ−１に規定されている大きさであることができ、例えば８５．４７〜８５．７２ｍｍ×５３．９２〜５４．０３であることができる。
【００２８】
本発明のＩＣカードにおいては、ＩＣチップは封止材によって包囲されていない。ここで、封止材とは、例えばエポキシ樹脂、アクリル樹脂、ウレタン樹脂、フェノール樹脂等の熱硬化性樹脂が挙げられる。
【００２９】
また、本発明のＩＣカードにおいては、ＩＣチップと前記コア基材との間に、補強板が存在していない。ここで、補強板とは、例えばステンレス板等の金属板が挙げられる。
【００３０】
以下では、本発明の各構成要素について、上記で特定されている特徴以外の点を説明する。
【００３１】
〈インレット〉
インレットは、インレット基材、アンテナ、及びＩＣチップを具備している。
【００３２】
｛インレット基材｝
インレット基材としては、例えばポリエチレン、ポリプロピレン等のポリオレフィン系樹脂、ポリスチレン系樹脂、ポリ塩化ビニル系樹脂、ポリ（メタ）アクリレート系樹脂、アクリル系樹脂、ポリアセタール樹脂、ポリエチレンテレフタレート（ＰＥＴ）、低結晶性ポリエチレンテレフタレート（ＰＥＴ−Ｇ）、ポリブチレンテレフタレート、ポリエチレンナフタレート（ＰＥＮ）等のポリエステル樹脂、ポリアミド樹脂、ポリカーボネート樹脂、ポリフェニレンサルファイド樹脂、ポリイミド樹脂等の熱可塑性樹脂を用いることができる。なお、ＰＥＴ−Ｇとしては、テレフタル酸とエチレングリコール及び他のジオール等のポリエチレンテレフタレート系コポリマーを挙げることができ、特にテレフタル酸とエチレングリコール及びシクロヘキサンジメタノールとのコポリマーを用いることができる。
【００３３】
インレット基材の厚さは、例えば１μｍ以上、５μｍ以上、又は１０μｍ以上であり、かつ１００μｍ以下、６０μｍ以下、又は３０μｍ以下の範囲内であることができる。
【００３４】
｛アンテナ｝
アンテナは、アルミニウム箔、銅箔等であることができる。これらをインレット基材に貼り付け、エッチングでループ形状を形成する方法、スクリーン印刷にて銀ペーストを印刷してループ形状を形成する方法、ワイヤーを引き回してループ形状を形成する方法、アンテナ用の転写箔を転写させてループ形状を形成する方法等を用いて、アンテナを形成することができる。
【００３５】
｛異方性導電ペースト｝
異方性導電ペースト（ＡＣＰ）は、接着性樹脂及び導電性粒子の組成物であることができる。このような組成物としては、異方性導電ペーストとして知られている随意の組成物を用いることができる。
【００３６】
｛ＩＣチップ｝
ＩＣチップは、異方性導電ペーストを介してアンテナ端子と接合されており、それによってアンテナと電気的に接続されている、ＩＣチップである。
【００３７】
｛スペーサー｝
スペーサーは、ＩＣチップを包囲するように存在している開口を有しているスペーサーである。このスペーサーは、インレット基材を包囲するように存在している他の開口を更に有していてもよい。また、上記に図１を参照して示したように、２つのスペーサーにより、これらの２種類の開口を設けてもよい。
【００３８】
スペーサーとしては、例えばポリエチレン、ポリプロピレン等のポリオレフィン系樹脂、ポリスチレン系樹脂、ポリ塩化ビニル系樹脂、ポリ（メタ）アクリレート系樹脂、アクリル系樹脂、ポリアセタール樹脂、ポリエチレンテレフタレート（ＰＥＴ、ＰＥＴ−Ｇ）、ポリブチレンテレフタレート、ポリエチレンナフタレート（ＰＥＮ）等のポリエステル樹脂、ポリアミド樹脂、ポリカーボネート（ＰＣ）樹脂、ポリフェニレンサルファイド樹脂、ポリイミド樹脂等の熱可塑性樹脂を用いることができる。スペーサーは、これらの樹脂を単層で用いたものであってもよく、又はこれらの積層体であってもよい。
【００３９】
スペーサーの厚さは、ＩＣチップ及びインレット基材の厚さに応じ、適宜選定することができる。
【００４０】
｛コア基材｝
コア基材は、インレット及びスペーサーを挟持している、一対のコア基材である。
【００４１】
コア基材としては、例えばスペーサーに関して挙げた樹脂を用いることができる。コア基材は、これらの樹脂を単層で用いたものであってもよく、又はこれらの積層体であってもよい。また、一対のコア基材は、同一であっても、互いに異なっていてもよい。
【００４２】
コア基材の厚さは、２枚以上のコア基材でＩＣカード用インレットをサンドイッチして熱圧着させたときに、６８０μｍ以上、７００μｍ以上、又は７２０μｍ以上であり、かつ８４０μｍ以下、８２０μｍ以下、又は８００μｍ以下となるように調節することができる。
【００４３】
〈可逆性感熱記録層〉
可逆性感熱記録層は、ロイコ染料、顕減色剤及びバインダー樹脂を含有していてよい。この層は、熱によって可逆的に発色／消色又は変色する層であることができる。
【００４４】
｛ロイコ染料｝
ロイコ染料としては、クリスタルバイオレットラクトン、３−インドリノ−３−ｐ−ジメチルアミノフェニル−６−ジメチルアミノフタリド、３−ジエチルアミノ−７−クロロフルオラン、２−（２−クロルフェニルアミン）−ジエチルアミノフルオラン、２−（２−フルオロフェニルアミノ）−６−ジエチルアミノフルオ）ラン、２−（２−フルオロフェニルアミノ）−６−ジ−ｎ−ブチルアミノフルオラン、３−ジエチルアミノ−７−シクロヘキシルアミノフルオラン、３−ジエチルアミノ−５−メチル−７−ｔ−ブチルフルオラン、３−ジエチルアミノ−６−メチル−７−アニリノフルオラン、３−ジエチルアミノ−６−メチル−７−ｐ−ブチルアニリノフルオラン、３−シクロヘキシルアミノ−６−クロロフルオラン、２−アニリノ−３−メチル−６−（Ｎ−エチル−ｐ−トルイジノ）−フルオラン、３−ピロリジノ−６−メチル−７−アニリノフルオラン、３−ピロリジノ−７−シクロヘキシルアミノフルオラン、３−Ｎ−メチルシクロヘキシルアミノ−６−メチル−７−アニリノフルオラン、３−Ｎ−エチルペンチルアミノ−６−メチル−７−アニリノフルオラン等が挙げられる。
【００４５】
｛顕減色剤｝
顕減色剤としては、（Ｎ−（ｐ−ヒドロキシフェニル）−Ｎ’−ｎ−オクタデシルチオ尿素、Ｎ−（ｐ−ヒドロキシフェニル）−Ｎ’−ｎ−オクタデシル尿素、Ｎ−（ｐ−ヒドロキシフェニル）−Ｎ’−ｎ−オクタデシルチオアミド、４’−オクタデカンアニリド、２−オクタデシルテレフタル酸、Ｎ−オクタデシル（ｐ−ヒドロキシフェニル）アミド、Ｎ−（ｐ−ヒドロキシベンゾイル）−Ｎ−オクタデカノイルアミン、Ｎ−［３−（ｐ−ヒドロキシフェニル）プロピオノ］−Ｎ’−オクタデカノヒドテジド、Ｎ−［（ｐ−ヒドロキシフェニル）メチル］−ｎ−オクタデシルアミド、Ｎ−［（ｐ−ヒドロキシフェニル）メチル］−ｎ−オクタデシル尿素、Ｎ−［（ｐ−ヒドロキシフェニル）メチル］−Ｎ’−ｎ−オクタデシルオキサミド)等が挙げられる。
【００４６】
｛バインダー樹脂｝
バインダー樹脂としては、熱硬化性アクリル樹脂、ポリウレタン、ポリエステル樹脂等の熱硬化性樹脂や紫外線硬化型ウレタンアクリレート、ポリエステルアクリレート樹脂、エポキシアクリレート等の紫外線硬化性樹脂を使用することができるが、紫外線硬化型樹脂に含まれる光重合開始剤が紫外線照射時に変色し、視認性を低下させてしまう可能性があるため、より好ましくは熱硬化性樹脂を使用することができる。
【００４７】
この層を形成するための組成物には、必要に応じて硬化剤、紫外線吸収剤等を含有させることもできる。硬化剤としては、ヘキサメチレンジイソシアネート（ＨＤＩ）、トリレンジイソシアネート（ＴＤＩ）、キシリレンジイソシアネート（ＸＤＩ）、イソフォロンジイソシアネート（ＩＰＤＩ）等が使用できる。また、紫外線吸収剤としては、ベンゾフェノン系、ヒドロキシフェニルトリアジン形系、シュウ酸アニリド系等の紫外線吸収剤を使用することができる。
【００４８】
〈他の層〉
本発明のＩＣカードは、随意の他の層を具備していてもよい。他の層としては、例えば保護層、アンカー層等が挙げられる。
【００４９】
｛保護層｝
保護層は、ＩＣカードの最表面に位置して、その内側に存在する層を保護するための層である。特に、可逆性感熱記録層よりも表側に保護層を配置することにより、非接触ＩＣ記録媒体の耐熱性及び印字耐久性を向上させることができる。
【００５０】
保護層としては、可逆性感熱記録層のバインダー樹脂に関して挙げた熱硬化性樹脂及び紫外線硬化性樹脂を用いることができる。
【００５１】
保護層には、シリカ、シリコーンオイル、ワックス等の滑剤、グリオキザール等の耐水化剤、分散剤、消泡剤、酸化防止剤、蛍光染料等の添加剤が含まれていてもよい。
【００５２】
｛アンカー層｝
アンカー層は、上記の各層の間に位置して、接着性を向上させるための層である。特に、保護層と可逆性感熱記録層の接着性、又はコア基材と可逆性感熱記録層の接着性を向上させるために、アンカー層を形成することが好ましい。
【００５３】
アンカー層は、樹脂で形成されることが好ましい。例えば、アンカー層を形成するための樹脂は、イソシアネート基を有する化合物と水酸基を有する化合物とがウレタン結合を介して縮合したポリマーが挙げられる。
【００５４】
イソシアネート基を有する化合物は、分子内に２個以上のイソシアネート基を有し、か
つ水酸基と反応してウレタン結合を形成可能な化合物である。イソシアネート基を有する化合物としては、例えば、トリレンジイソシアネート、ジフェニルメタンジイソシアネート、ヘキサメチレンジイソシアネート等が挙げられる。
【００５５】
水酸基を有する化合物は、分子内に２個以上の水酸基を有し、かつイソシアネート基と反応してウレタン結合を形成可能な化合物である。水酸基を有する化合物としては、例えば、ポリエーテルポリオール、ポリエステルポリオール、ポリカーボネートポリオール、ポリカプロンラクトンポリオール等が挙げられる。
【００５６】
また、アンカー層は、所望により、紫外線吸収剤を含むこともできる。したがって、アンカー層を形成するための樹脂に紫外線吸収剤を含有させることができる。紫外線吸収剤としては、可逆性感熱記録層に関して挙げた紫外線吸収剤を用いることができる。
【実施例】
【００５７】
実施例及び比較例により本発明を具体的に説明するが、本発明は、これらに限定されるものではない。
【００５８】
《ＩＣカードの作製》
〈実施例１〉
以下のようにして、図１（ａ）に示すようなＩＣカードを作製した。
【００５９】
インレット（１０）として、アンテナ端子（１４ａ）を有するアンテナ（１４）を、インレット基材（１２）としてのＰＥＴ上に形成したインレット（厚さ３８μｍ）を用いた。アンテナ端子には、ＡＣＰ（１６）を介して、約１ｍｍ角のＩＣチップ（１８）を接続した。
【００６０】
次いで、一方のコア基材（２２）を構成するＰＥＴ（２２ａ：厚さ１００μｍ）の片側に、可逆性感熱記録層（４０：厚さ１７μｍ）、アンカー層（図示せず：厚さ０．５μｍ）及び保護層（図示せず：厚さ５μｍ）を順に形成した。
【００６１】
次いで、スペーサー（３２）としてのＰＥＴ−Ｇ（厚さ２００μｍ）に、φ２．０ｍｍの開口（３２ａ）を形成し、このスペーサー（３２）、インレット基材を包囲するように存在している開口を有する他のスペーサー（３４）としてのＰＥＴ−Ｇ（厚さ５０μｍ）、及びインレット（１０）を、図１（ｂ）に示すように配置し、開口（３２ａ）の中央にＩＣチップ（１８）が位置するようにした。
【００６２】
次いで、図１（ｂ）に示すように、一方のコア基材（２２）としてのＰＥＴ−Ｇ（２２ｂ：厚さ２００μｍ）及びＰＥＴ（２２ａ：厚さ１００μｍ）、並びに可逆性感熱記録層（４０：厚さ１７μｍ）、アンカー層（図示せず：厚さ０．５μｍ）及び保護層（図示せず：厚さ５μｍ）をこの順で有する積層体を、ＰＥＴ−Ｇがインレット側にくるように配置し、他方のコア基材（２４）としてのＰＥＴ−Ｇ（２４ｂ：厚さ１００μｍ）及びＰＥＴ（２４ａ：厚さ１００μｍ）をこの順で有する積層体を、ＰＥＴ−Ｇがスペーサー側にくるように配置し、これらを両側から熱圧着させて、実施例１のＩＣカードを作製した。
【００６３】
なお、可逆性感熱記録層（４０：厚さ１７μｍ）、アンカー層（図示せず：厚さ０．５μｍ）及び保護層（図示せず：厚さ５μｍ）は、以下のように積層させた。
【００６４】
｛可逆性感熱記録層｝
まず、以下の材料を混合し、ペイントシェーカーで１８時間に亘って分散して、可逆性感熱記録層塗料を得た。
・バインダー樹脂：ＤＩＣ社  ＷＢＵ−１２１８（熱硬化性アクリル樹脂）  ２０質量部
・ロイコ染料：山本化成社  Ｂｌｕｅ６３（ロイコ染料）１０質量部
・顕減色剤：Ｎ−［３−（ｐ−ヒドロキシフェニル）プロピオノ］−Ｎ’−ｎ−ドコサノドラジド（顕減色剤）  ４０質量部
・硬化剤：三井化学社  タケネート５００  （ＸＤＩ系硬化剤）  ２０質量部
・紫外線吸収剤：シプロ化成社  シーソーブ７０３  （ベンゾトリアゾール系紫外線吸収剤）  １０質量部
【００６５】
次いで、ワイヤーバーで可逆性感熱記録層塗料をＰＥＴ（２２ａ：厚さ１００μｍ）に塗工し、１００℃で２分間に亘って乾燥させて、乾燥膜厚として１７μｍの厚さを有する可逆性感熱記録層を形成した。
【００６６】
｛アンカー層｝
まず、以下の材料を配合してアンカー層塗料を得た。
・ＤＩＣ社  アクリディック４４―１９８  ７２質量部
・三井化学社  Ｄ−１１０Ｎ（ＸＤＩ系硬化剤）  １８質量部
・シプロ化成社  シーソーブ７０３  １０質量部
【００６７】
次いで、ワイヤーバーでアンカー層塗料を可逆性感熱記録層上に塗工し、１００℃で１分間に亘って乾燥させて、乾燥膜厚として０．５μｍの厚さを有するアンカー層を形成した。
【００６８】
｛保護層｝
以下の材料を、希釈剤としてのトルエン（保護層塗料の固形分が２０％になる量）とともに配合して保護層塗料を得た。
・ＤＩＣ社  ユニディックＣ７−１６４  （光硬化性ウレタン−アクリレート樹脂（固形分５０％））  ８８質量部
・富士シリシア社  サイリシア４３６（シリカ）  ６質量部
・喜多村社  ＫＴＬ−４Ｎ（ポリ四フッ化エチレン）  ５質量部
・藤倉化成社  ＡＤ−８７１９Ｄ（シリコーンオイル）  １質量部
【００６９】
〈実施例２及び３並びに比較例１〜３〉
開口の大きさを表１に示す大きさに変更したことを除き、実施例１と同様にして、実施例２及び３並びに比較例１〜３のＩＣカードを作製した。ここで、表１の「開口の大きさ」において「−」と表記しているものは、開口を形成しなかったことを意味するものである。
【００７０】
〈比較例４〉
補強板としてのステンレス板（大きさφ２．８ｍｍ、厚さ５０μｍ）をＩＣチップの上面に接着させ、封止樹脂としてのエポキシ樹脂でＩＣチップの周囲を封止して、補強板及び封止樹脂でφ２．８ｍｍの円柱を形成するようにしたことを除き、比較例１と同様にして、比較例４のＩＣカードを作製した。
【００７１】
〈比較例５〉
スペーサーとしてのＰＥＴ−Ｇに、φ３．５ｍｍの開口を形成してインレットを配置し、開口の中央にＩＣチップが位置するようにしたことを除き、比較例４と同様にして、比較例５のＩＣカードを作製した。
【００７２】
〈比較例６〉
約２．３ｍｍ×２．４ｍｍのＩＣチップを用い、大きさφ５．２ｍｍの補強板を用い、補強板及び封止樹脂でφ５．２ｍｍの円柱を形成するようにしたことを除き、比較例４と同様にして、比較例６のＩＣカードを作製した。
【００７３】
〈比較例７〉
スペーサーとしてのＰＥＴ−Ｇに、φ６．０ｍｍの開口を形成してインレットを配置し、開口の中央にＩＣチップが位置するようにしたことを除き、比較例４６と同様にして、比較例７のＩＣカードを作製した。
【００７４】
《評価》
〈ヒートショック試験〉
ヒートショック試験は、以下の１〜４の工程を１サイクルとした試験である：
１．−２５℃環境下に３０分間さらす
２．２５℃環境下に５分間さらす
３．８５℃環境下に３０分間さらす
４．２５℃環境下に５分間さらす
【００７５】
作製した各ＩＣカードについて、上記のヒートショック試験を１０サイクル行った後、及び１００サイクル行った後における通信状態を確認した。評価においては、問題なく通信できた場合を○、通信できなかった場合を×とした。
【００７６】
〈印字状態の観察〉
印字機（ＴＨ−ＴＣＰ、オオクラエンジニアリング株式会社）を使用して、可逆性感熱記録層への印字を行い、印字状態を目視で確認した。評価は、かすれを生じさせることなく印字できたものを○とし、印字できたがかすれが生じていたものを△とし、印字できなかったものを×とした。
【００７７】
結果を表１に示す。
【００７８】
【表１】
2018041239.tif 000003
【００７９】
表１から、開口とＩＣチップとの間の空間の面方向の最大間隔が１．５０ｍｍ以下であり、かつ補強板及び封止材を有しない、実施例１〜３並びに比較例１及び２のＩＣカードは、比較例３〜７のＩＣカードと比較して、印字状態が良好であったことが理解できよう。また、実施例１〜３並びに比較例１及び２の中でも、開口とＩＣチップとの間の空間の面方向の最小間隔が０．２５ｍｍ以上である、実施例１〜３のＩＣカードは、良好なヒートショック耐性を有していることが理解できよう。
【符号の説明】
【００８０】
１０    インレット
１２    インレット基材
１４    アンテナ
１４ａ    アンテナ端子
１６    異方性導電ペースト
１８    ＩＣチップ
２２、２２ａ、２２ｂ、２４、２４ａ、２４ｂ    コアシート
３２、３４    スペーサー
３２ａ    開口
４０    可逆性感熱記録層
１００    ＩＣカード
【図１】
2018041239.tif 000004